(57)【要約】      （修正有）【課題】架橋剤を含むエチレン−酢酸ビニル共重合体組成物を梱包して、長期にわたって保管、流通しても、架橋剤の気散が抑えられ、架橋剤を含むエチレン−酢酸ビニル共重合体の架橋性能の低下を抑えることができる梱包材を提供する。また、その梱包材で梱包した梱包体を提供する。【解決手段】架橋剤を含むエチレン−酢酸ビニル共重合体組成物１を梱包する梱包材３であって、梱包材３の酸素透過度を３０ｍｌ／ｍ２／ｄａｙ／ＭＰａ以下とする。また、この梱包材３で、架橋剤を含むエチレン−酢酸ビニル共重合体組成物１を梱包した梱包体とする。【選択図】図１
2012148790.tif 000002
【特許請求の範囲】
【請求項１】
架橋剤を含むエチレン−酢酸ビニル共重合体組成物を梱包する梱包材であって、該梱包材の酸素透過度が３０ｍｌ／ｍ２／ｄａｙ／ＭＰａ以下であることを特徴とする梱包材。
【請求項２】
前記梱包材が、透明であることを特徴とする請求項１に記載の梱包材。
【請求項３】
請求項１または２に記載の梱包材で、架橋剤を含むエチレン−酢酸ビニル共重合体組成物が、梱包されていることを特徴とする梱包体。
【請求項４】
前記架橋剤を含むエチレン−酢酸ビニル共重合体組成物が、長尺で巻芯に巻かれた巻取りになっていて、該巻取りの円筒状の外周に前記梱包材が巻かれており、前記巻取りに巻かれて円筒状となった前記梱包材の両端が前記巻取りの端部に沿って前記巻取りの側面の中心側に向かって折られ、前記梱包材の端部が止められて梱包されていることを特徴とする請求項３に記載の梱包体。
【請求項５】
前記架橋剤を含むエチレン−酢酸ビニル共重合体組成物が枚葉状になっていて、該前記架橋剤を含むエチレン−酢酸ビニル共重合体組成物を包むように前記梱包材が折られて梱包されていることを特徴とする請求項３に記載の梱包体。
【請求項６】
前記架橋剤を含むエチレン−酢酸ビニル共重合体組成物が、袋状の前記梱包材の中に収納され、周縁部がシールされ密封されていることを特徴とする請求項３に記載の梱包体。
【発明の詳細な説明】
【技術分野】
【０００１】
本発明は、梱包材および梱包体に関するものである。
【背景技術】
【０００２】
近年、地球温暖化問題に対する関心が益々高まっており、二酸化炭素の排出による温室効果を抑制するための検討が各方面で行われている。中でも、太陽光発電は、そのクリーン性や無公害性という点から期待が高まっている。
【０００３】
太陽電池は、太陽光のエネルギーを電気に直接変換する太陽光発電システムの心臓部になるものであり、単結晶、多結晶、あるいはアモルファスシリコン系の半導体から構成されている。
【０００４】
太陽電池は、通常、太陽電池素子（太陽電池セル）が、数枚〜数十枚単位でパッケージングされてモジュール化されている。具体的な太陽電池モジュールとしては、直列、並列に配線された複数の太陽電池セルと、太陽電池セルを封止する封止体と、太陽光が当たる表面側に配置された透明ガラス部材と、裏面側に配置された裏面保護用シートとを具備するものが挙げられる。ここで、封止体としては、太陽電池セルを挟むように積層された一対の封止用シートが広く使用されている。
【０００５】
太陽電池モジュール用封止体には、透明ガラス部材および裏面保護用シートに対する接着性と、長期間（約２０年）にわたって太陽電池セルを保護するための耐熱性・耐光性・耐候性とが求められる。接着性、耐熱性・耐光性・耐候性が高い程、太陽電池セルの劣化を防ぎ、長期間の使用に対し発電効率の低下を防止することが可能になる。
【０００６】
上記の要求を満たすために、太陽電池モジュールの封止用シートとしては、有機過酸化物を架橋剤として配合したエチレン−酢酸ビニル共重合体組成物のシートを使用することが多い（特許文献１，２）。
【０００７】
この封止用シート（文献では、充填接着材シート）では、架橋剤として配合した有機過酸化物をモジュール製造時に分解させることで、太陽電池セル、透明ガラス部材あるいは裏面保護用シートと封止用シートとの接着性を向上させると共に、封止用シートを架橋させてエチレン−酢酸ビニル共重合体自体の耐熱性を向上させることができる。
【先行技術文献】
【特許文献】
【０００８】
【特許文献１】特開昭５８−６０５７９号公報
【特許文献２】特開昭５８−６３１７８号公報
【発明の概要】
【発明が解決しようとする課題】
【０００９】
このような封止用シートの架橋剤を含有したエチレン−酢酸ビニル共重合体組成物は、保管、流通の過程で、架橋剤が気散して架橋反応が進まなくなることがあり、耐熱性などの物性が出なくなることがある。
【００１０】
本発明は、架橋剤を含むエチレン−酢酸ビニル共重合体組成物を梱包して、長期にわたって保管、流通しても、架橋剤の気散が抑えられ、架橋剤を含むエチレン−酢酸ビニル共重合体の架橋性能の低下を抑えることができる梱包材を提供することを課題とする。また
、梱包された架橋剤を含むエチレン−酢酸ビニル共重合体組成物の架橋性能の低下を抑えることができる梱包体を提供することを課題とする。
【課題を解決するための手段】
【００１１】
本発明は係る課題に鑑みなされたものであり、請求項１の発明は、架橋剤を含むエチレン−酢酸ビニル共重合体組成物を梱包する梱包材であって、該梱包材の酸素透過度が３０ｍｌ／ｍ２／ｄａｙ／ＭＰａ以下であることを特徴とする梱包材である。
【００１２】
本発明の梱包材は、以上のような構成であって、酸素透過度が３０ｍｌ／ｍ２／ｄａｙ／ＭＰａ以下であるので、架橋剤を含むエチレン−酢酸ビニル共重合体組成物を梱包して放置しておいても、架橋剤の気散が抑えられ、架橋剤を含むエチレン−酢酸ビニル共重合体の架橋性能の低下を抑えることができる。
【００１３】
本発明の請求項２の発明は、前記梱包材が、透明であることを特徴とする請求項１に記載の梱包材である。
【００１４】
本発明の梱包材は、透明であるので、梱包しても、中に添付した、ラベルが見えるので、ラベルに記載された、内容物表示、ロットナンバー表示、数量表示などが読み取れ、また、架橋剤を含むエチレン−酢酸ビニル共重合体組成物を視認できるので、梱包状態で梱包された内容物が確認できる。
【００１５】
本発明の請求項３の発明は、請求項１または２に記載の梱包材で、架橋剤を含むエチレン−酢酸ビニル共重合体組成物が、梱包されていることを特徴とする梱包体である。
【００１６】
本発明の梱包体は、長期にわたって保管、流通しても、架橋剤の気散が抑えられ、梱包された架橋剤を含むエチレン−酢酸ビニル共重合体の架橋性能の低下を抑えることができる。
【００１７】
本発明の請求項４の発明は、前記架橋剤を含むエチレン−酢酸ビニル共重合体組成物が、長尺で巻芯に巻かれた巻取りになっていて、該巻取りの円筒状の外周に前記梱包材が巻かれており、前記巻取りに巻かれて円筒状となった前記梱包材の両端が前記巻取りの端部に沿って前記巻取りの側面の中心側に向かって折られ、前記梱包材の端部が止められて梱包されていることを特徴とする請求項３に記載の梱包体である。
【００１８】
本発明の梱包体は、更に、架橋剤を含むエチレン−酢酸ビニル共重合体組成物が、長尺で巻芯に巻かれた巻取りになっている場合に、簡単に梱包することができる。
【００１９】
本発明の請求項５の発明は、前記架橋剤を含むエチレン−酢酸ビニル共重合体組成物が枚葉状になっていて、該前記架橋剤を含むエチレン−酢酸ビニル共重合体組成物を包むように前記梱包材が折られて梱包されていることを特徴とする請求項３に記載の梱包体である。
【００２０】
本発明の梱包体は、更に、架橋剤を含むエチレン−酢酸ビニル共重合体組成物が枚葉状になっている場合に、簡単に梱包することができる。
【００２１】
本発明の請求項６の発明は、前記架橋剤を含むエチレン−酢酸ビニル共重合体組成物が、袋状の前記梱包材の中に収納され、周縁部がシールされ密封されていることを特徴とする請求項３に記載の梱包体である。
【００２２】
本発明の梱包体は、更に、架橋剤を含むエチレン−酢酸ビニル共重合体組成物が、袋状
の前記梱包材の中に収納され、周縁部がシールされ密封されているので、架橋剤を含むエチレン−酢酸ビニル共重合体の架橋性能の低下を確実に抑えることができる。
【発明の効果】
【００２３】
本発明の梱包材は、架橋剤を含むエチレン−酢酸ビニル共重合体組成物を梱包して、長期にわたって保管、流通しても、架橋剤の気散が抑えられ、架橋剤を含むエチレン−酢酸ビニル共重合体の架橋性能の低下を抑えることができる。また、本発明の梱包体は、梱包された架橋剤を含むエチレン−酢酸ビニル共重合体組成物の架橋剤の気散が抑えられ、架橋性能の低下を抑えることができる。
【図面の簡単な説明】
【００２４】
【図１】本発明の梱包体の第１の実施形態を模式的に示した説明図である。（Ａ）長尺の架橋剤を含むエチレン−酢酸ビニル共重合体組成物が巻芯に巻かれた巻取りの斜視図である。（Ｂ）エチレン−酢酸ビニル共重合体組成物の巻取りを、梱包材で梱包した正面図である。（Ｃ）エチレン−酢酸ビニル共重合体組成物の巻取りを、梱包材で梱包した側面図である。（Ｄ）梱包に用いる固定具の正面図である。
【図２】本発明の梱包体の第２の実施形態を説明する説明図である。（Ａ）枚葉状の架橋剤を含むエチレン−酢酸ビニル共重合体組成物を梱包材の上に置いた状態を示す平面図である。（Ｂ）梱包材の対向する２辺を、エチレン−酢酸ビニル共重合体組成物が包まれるように折り重ねた状態を示す平面図である。（Ｃ）梱包材の別の対向する２辺を更に、エチレン−酢酸ビニル共重合体組成物が包まれるように折り重ねた状態を示す平面図である。
【図３】本発明の梱包体の第３の実施形態を模式的に示した説明図である。
【発明を実施するための形態】
【００２５】
本発明の梱包材は、フィルム状、あるいは、袋状にした梱包材である。そして、酸素透過度が３０ｍｌ／ｍ２／ｄａｙ／ＭＰａ以下の梱包材である。
【００２６】
このような、酸素透過度が３０ｍｌ／ｍ２／ｄａｙ／ＭＰａ以下のフィルム状のバリア素材としては、アルミニウム箔などの金箔、あるいは、アルミニウム蒸着フィルムなどの金属蒸着フィルム、更には、無機酸化物を蒸着した透明無機酸化物蒸着フィルムなどが挙げられる。また、バリア性の高い樹脂フィルムを挙げることができる。
【００２７】
透明無機酸化物蒸着フィルムとしては、アルミナやシリカなど無機酸化物を樹脂フィルムに蒸着したものである。蒸着する樹脂フィルムに用いる樹脂としては、ナイロン、ポリエチレンテレフタレート、ポリプロピレンなどが使用できる。そして、その２軸延伸、あるいは、１軸延伸、未延伸の樹脂フィルムが好ましく使用できる。その厚さは好ましくは、１２〜５０μｍである。
【００２８】
また、蒸着以外のコーティング法によるコート液を蒸着の代わりに、樹脂フィルムにコーティングしたコートフィルムであってもよい。塩化ビニリデンコートフィルムでも良いし、また、有機−無機ハイブリッドコートフィルムなどのコートフィルムであってもよい。
【００２９】
また、バリア性の高い樹脂フィルムとしては、メタキシレンジアミン/アジピン酸からなるいわゆるＭＸＤナイロンや、ポリビニルアルコール、エチレン−ビニルアルコール共重合体などの樹脂フィルムがある。
【００３０】
上記のような、酸素透過度が３０ｍｌ／ｍ２／ｄａｙ／ＭＰａ以下のフィルム状の素材を単層で、あるいは、他の熱可塑性樹脂フィルムなどと貼りあわせた積層フィルムをフィ
ルム状、あるいは、袋状で、梱包材として用いて、酸素透過度が３０ｍｌ／ｍ２／ｄａｙ／ＭＰａ以下の梱包材とすればよい。
【００３１】
本発明の梱包材で梱包する架橋剤を含むエチレン−酢酸ビニル共重合体組成物の一例としては、太陽電池モジュールの封止用シートが挙げられる。封止用シートは、通常エチレン−酢酸ビニル共重合体に架橋剤が添加されたシートになっている。
【００３２】
エチレン−酢酸ビニル共重合体を架橋する際に用いる架橋剤としては、有機過酸化物が望ましく用いられる。有機過酸化物としては、ジラウロイルパーオキサイド、１，１，３，３，−テトラメチルブチルパーオキシ−２−エチルヘキサノエート、ジベンゾイルパーオキサイド、ｔ−アミルパーオキシ−２−エチルヘキサノエート、ｔ−ブチルパーオキシ−２−エチルヘキサノエート、ｔ−ブチルパーオキシイソブチレート、ｔ−ブチルパーオキシマレイン酸、１，１−ジ（ｔ−アミルパーオキシ）−３，３，５−トリメチルシクロヘキサン、１，１−ジ（ｔ−アミルパーオキシ）シクロヘキサン、ｔ−アミルパーオキシイソノナノエート、ｔ−アミルパーオキシノルマルオクトエート、１，１−ジ（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルパーオキシ−２−エチルヘキシルカーボネート、２，５−ジメチル−２，５−ジ（ベンゾイルパーオキシ）ヘキサン、ｔ−アミル−パーオキシベンゾエート、ｔ−ブチルパーオキシアセテート、ｔ−ブチルパーオキシイソノナノエート、ｔ−ブチルパーオキシベンゾエート、ｎ−ブチル−４，４−ジ−（ｔ−ブチルパーオキシ）バレレート、ジ（２−ｔ−ブチルパーオキシプロピル）ベンゼン、ジクミルパーオキサイド、ｔ−ブチルクミルパーオキサイド、ジ−ｔ−ブチルパーオキサイド、２，５−ジメチル−２，５−ジ（ｔ−ブチルパーオキシ）ヘキシン−３、２，５−ジメチル−２，５−ジ（ｔ−ブチルパーオキシ）ヘキサン等が挙げられる。
【００３３】
有機過酸化物は、エチレン−酢酸ビニル共重合体１００質量部に対して０．０５〜５質量部の範囲で配合することが好ましく、０．１〜２．０質量部の範囲で配合することがより好ましい。有機過酸化物の配合量が０．０５質量部以上であれば、架橋構造を充分に形成でき、５質量部以下であれば、過度の反応を防止でき、発泡や分解によるエチレン−酢酸ビニル共重合体の劣化を防ぐことができる。
【００３４】
エチレン−酢酸ビニル共重合体組成物には、架橋助剤が含まれていてもよい。架橋助剤は、エチレン−酢酸ビニル共重合体の架橋度を高めて、封止用シートにより得られる封止体の接着性、機械的強度、耐熱性、耐湿熱性、耐候性をより向上させるための助剤である。
【００３５】
架橋助剤の具体例としては、（メタ）アクリロキシ基を含有する化合物、アリル基を含有する化合物などが挙げられる。
【００３６】
（メタ）アクリロキシ基を含有する化合物としては、例えば、（メタ）アクリル酸アルキルエステルや（メタ）アクリル酸アミドが挙げられる。（メタ）アクリル酸アルキルエステルのアルキル基としては、メチル、エチル、ドデシル、ステアリル、ラウリル等が挙げられる。
【００３７】
また、（メタ）アクリル酸アルキルエステルのアルキル基の代わりに、シクロヘキシル基、テトラヒドロフルフリル基、アミノエチル基、２−ヒドロキシエチル基、３−ヒドロキシプロピル基、３−クロロ−２−ヒドロキシプロピル基などで置換されていてもよい。
【００３８】
また、（メタ）アクリロキシ基を含有する化合物としては、（メタ）アクリル酸とエチ
レングリコール、トリエチレングリコール、ポリエチレングリコール、グリセリン、トリメチロールプロパン、ペンタエリスリトール等の多官能アルコールとのエステルが挙げられる。
【００３９】
アリル基含有化合物としては、トリアリルシアヌレート、トリアリルイソシアヌレート、フタル酸ジアリル、イソフタル酸ジアリル、マレイン酸ジアリル等が挙げられる。
架橋助剤は、エチレン−酢酸ビニル共重合体１００質量部に対して０．０５〜５質量部の範囲で配合することが好ましく、０．１〜２．０質量部の範囲で配合することがより好ましい。架橋助剤の配合量が０．０５質量部以上であれば、架橋構造を充分に形成でき、５質量部以下であれば、過度の反応を防止でき、発泡や分解によるエチレン−酢酸ビニル共重合体の劣化を防ぐことができる。
【００４０】
封止用シートには、太陽電池モジュールを構成する表面側の透明ガラス部材との接着性を高めることから、シランカップリング剤を含有することが好ましい。シランカップリング剤としては、例えば、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシランなどが挙げられる。
【００４１】
シランカップリング剤の含有量は、エチレン−酢酸ビニル共重合体１００質量部に対して０．１〜５質量部であることが好ましい。シランカップリング剤の含有量が０．１質量部以上であれば、より接着性を向上させることができ、５質量部以下であれば、充分な耐熱性、耐光性、耐候性が得られる。
【００４２】
＜第１の実施形態＞
以下、本発明の梱包体の第１の実施形態につき説明する。図１は、本発明の梱包体の第１の実施形態を模式的に示した説明図である。
【００４３】
第１の実施形態の架橋剤を含むエチレン−酢酸ビニル共重合体組成物の形状は、図１（Ａ）のように、架橋剤を含むエチレン−酢酸ビニル共重合体組成物１が長尺で巻芯２に巻かれた巻取り形状のものである。
【００４４】
図１（Ｂ）、（Ｃ）のように、本発明の梱包材３で、巻取りの円筒状部分の外周を巻いて、巻いた梱包材３の両端部をそれぞれ巻取りの両端より、巻取りの側面の中心側に折られたものである。この梱包材３の折り込みは、ヒダ状に折り込まれたヒダ状部３１を設けて折られている。そのヒダ状の梱包材３のヒダ状部３１の先端は、エチレン−酢酸ビニル共重合体組成物１が巻かれた巻芯２の中に入れられ、固定具４が外側から巻芯２の端部に押し込まれていて、ヒダ状の梱包材３の端が止められている。
【００４５】
固定具４は、ポリプロピレンなどのプラスチックで作られていて、図１（Ｄ）のように、巻芯２に押し込まれる円錐台形を有する挿入部４１と、巻芯に入ってしまうのを防ぐ巻芯の内径より大きな鍔部４２とからなっている。固定具４の内側は、挿入部４１と鍔部４２を貫通する、円筒状あるいは円錐台形状の中空となっている。
本実施形態では、梱包材３のヒダ状部３１の先端は、固定具４が外側から巻芯２の端部に押し込まれて止められているが、片面に粘着剤が塗布されたシートあるいはテープを、梱包材３のヒダ状部３１の先端を覆うように、シートあるいはテープの粘着剤で貼り付けて止めてもよい。
【００４６】
また、巻取りの円筒状部分の外周を巻いて、巻いた梱包材３の両端部をそれぞれ巻取りの両端より、中心側にヒダ状に折られているが、必ずしも、ヒダ状にする必要はなく、巻取りの側面の中心側に向かって折られていればよい。
【００４７】
このようにして、長尺の架橋剤を含むエチレン−酢酸ビニル共重合体組成物１を巻き取った巻取りを、梱包材３で梱包して梱包体とすることができる。
【００４８】
この梱包体は、長期にわたって保管、流通しても、架橋剤の気散が抑えられ、梱包された架橋剤を含むエチレン−酢酸ビニル共重合体１の架橋性能の低下を抑えることができる。また更に、長尺で巻芯に巻かれた巻取りになっている架橋剤を含むエチレン−酢酸ビニル共重合体組成物１を簡単に梱包することができる。
【００４９】
＜第２の実施形態＞
以下、本発明の梱包体の第２の実施形態につき説明する。図２は、本発明の梱包体の第２の実施形態を説明する説明図である。（Ａ）枚葉状の架橋剤を含むエチレン−酢酸ビニル共重合体組成物を梱包材の上に置いた状態を示す平面図である。（Ｂ）梱包材の対向する２辺を、エチレン−酢酸ビニル共重合体組成物が包まれるように折り重ねた状態を示す平面図である。（Ｃ）梱包材の別の対向する２辺を更に、エチレン−酢酸ビニル共重合体組成物が包まれるように折り重ねた状態を示す平面図である。
【００５０】
第２の実施形態の架橋剤を含むエチレン−酢酸ビニル共重合体組成物１の形状は、枚葉状である。この梱包体を作るには、まず、図２（Ａ）のように、枚葉状の架橋剤を含むエチレン−酢酸ビニル共重合体組成物１を、方形の梱包材３の上に置く。
【００５１】
次に、図２（Ｂ）のように、梱包材３の上辺と下辺の対向する２辺を、それぞれ、エチレン−酢酸ビニル共重合体組成物１が包まれるように折り重ね、上側に重ねられた端辺を粘着テープ５で止める。
【００５２】
更に、梱包材３の別の対向する２辺の左右の辺を、図２（Ｃ）のように、それぞれ、エチレン−酢酸ビニル共重合体組成物が包まれるように折り重ね、それぞれの端辺を粘着テープ５で止める。このようにして、枚葉状の架橋剤を含むエチレン−酢酸ビニル共重合体組成物１を梱包材３で梱包して梱包体とすることができる。
【００５３】
この梱包体は、長期にわたって保管、流通しても、架橋剤の気散が抑えられ、梱包された架橋剤を含むエチレン−酢酸ビニル共重合体１の架橋性能の低下を抑えることができる。また更に、架橋剤を含むエチレン−酢酸ビニル共重合体組成物が枚葉状になっている場合に、簡単に梱包することができる。
【００５４】
＜第３の実施形態＞
以下、本発明の梱包体の第３の実施形態につき説明する。図３は、本発明の梱包体の第３の実施形態を模式的に示した説明図である。
【００５５】
第３の実施形態の架橋剤を含むエチレン−酢酸ビニル共重合体組成物１の形状は、枚葉状である。そして、多数の枚葉状の架橋剤を含むエチレン−酢酸ビニル共重合体組成物１をまとめて梱包する形態である。
【００５６】
図３のように、梱包材３は、袋状になっている。袋状の梱包材３の中に、多数の枚葉状の架橋剤を含むエチレン−酢酸ビニル共重合体組成物１が入れられていて、梱包材３の袋は、周縁部がシール部６となるように熱シールされている。
【００５７】
そのため、梱包材３は、酸素透過度が３０ｍｌ／ｍ２／ｄａｙ／ＭＰａ以下、あるいは２５ｍｌ／ｍ２／ｄａｙ／ＭＰａ以下のフィルム状のバリア素材に、シーラントとなる熱可塑性樹脂フィルムと貼りあわせた積層フィルムになっている。
【００５８】
そして、梱包材として、酸素透過度が３０ｍｌ／ｍ２／ｄａｙ／ＭＰａ以下、あるいは２５ｍｌ／ｍ２／ｄａｙ／ＭＰａ以下の梱包材３となればよい。この積層フィルムを、シーラントとなる熱可塑性樹脂フィルムが内面になるように重ねて、周縁部をシールしてシール部６を設け、袋状の梱包材３としている。
【００５９】
尚、本実施形態では、枚葉状の架橋剤を含むエチレン−酢酸ビニル共重合体組成物１を用いたが、長尺で巻芯２に巻かれた巻取り形状の架橋剤を含むエチレン−酢酸ビニル共重合体組成物１を袋状の梱包材３で同様に包装してもよい。
【００６０】
このようにして、長尺の架橋剤を含むエチレン−酢酸ビニル共重合体組成物１を巻き取った巻取りを、あるいは、枚葉状の架橋剤を含むエチレン−酢酸ビニル共重合体組成物１を梱包材３で梱包して梱包体とすることができる。
【００６１】
この梱包体は、架橋剤を含むエチレン−酢酸ビニル共重合体組成物が、袋状の前記梱包材の中に収納され、周縁部がシールされ密封されているので、架橋剤を含むエチレン−酢酸ビニル共重合体の架橋性能の低下を確実に抑えることができる。
【実施例】
【００６２】
以下に、本発明の具体的実施例について説明する。
【００６３】
＜実施例１＞
２軸延伸ポリエチレンテレフタレートフィルム１２μｍにアルミニウムを蒸着したアルミニウム蒸着フィルムであるＭＬフィルムＰＥＴ＃１２、（三井化学東セロ株式会社製）を用意し、この蒸着面にウレタン系接着剤を塗布してドライラミネーションにて、未延伸低密度ポリエチレン５０μｍのコロナ処理面と貼り合せて実施例１の梱包材を作成した。
【００６４】
＜実施例２＞
２軸延伸ポリエチレンテレフタレートフィルム１２μｍにアルミナを蒸着して、蒸着面に保護層を設けたＧＬフィルム：ＧＬ−ＡＥ（凸版印刷株式会社製）を用意し、この保護層面にウレタン系接着剤を塗布してドライラミネーションにて、未延伸低密度ポリエチレン５０μｍのコロナ処理面と貼り合せて実施例２の梱包材を作成した。
【００６５】
＜実施例３＞
５重量％のポリビニルアルコール（ＰＶＡ）水溶液に、モンモリロナイトを、ＰＶＡとモンモリロナイトの重量比が１：１となるように混合し、バリアコート液を準備した。
【００６６】
２軸延伸ポリプロピレンフィルム１２μｍを用意し、このコロナ処理面に先に準備しておいたバリアコート液を塗布し、バリアコートポリプロピレンフィルムを作成した。このバリアコートポリプロピレンフィルムのバリアコート面にウレタン系接着剤を塗布してドライラミネーションにて、未延伸低密度ポリエチレン５０μｍのコロナ処理面と貼り合せて実施例３の梱包材を作成した。
【００６７】
＜実施例４＞
２軸延伸ポリエチレンテレフタレートフィルム１２μｍのコロナ処理面にウレタン系接着剤を塗布してドライラミネーションにて、アルミニウム箔９μｍを貼り合わせ、次にこの
アルミニウム箔面に、ウレタン系接着剤を塗布してドライラミネーションにて、未延伸低密度ポリエチレン５０μｍのコロナ処理面と貼り合せて実施例４の梱包材を作成した。
【００６８】
以下に、本発明の具体的実施例について説明する。
【００６９】
＜比較例１＞
梱包材を用いないものを、比較例１とした。
【００７０】
＜比較例２＞
低密度ポリエチレン５０μｍを用意して、比較例２の梱包材とした。
【００７１】
＜比較例３＞
中密度ポリエチレン５０μｍを用意して、比較例３の梱包材とした。
【００７２】
実施例、比較例のそれぞれの梱包材の酸素透過度、を測定し、それぞれの梱包材で架橋剤を含むエチレン−酢酸ビニル共重合体組成物を梱包して保存した後、架橋剤を含むエチレン−酢酸ビニル共重合体組成物を架橋させて、保存後の架橋率を測定した。
【００７３】
架橋剤を含むエチレン−酢酸ビニル共重合体組成物として、太陽電池モジュールの封止用シートを用いた。この封止用シートの原料の配合組成は、エチレン−酢酸ビニル共重合体を１００重量部、架橋剤を１．３重量部、架橋助剤を０．５重量部、シランカップリング剤０．３重量部である。
【００７４】
この配合組成物を押出成形にて厚さ０．４５ｍｍの太陽電池モジュールの封止用シートを成形し、シート状の架橋剤を含むエチレン−酢酸ビニル共重合体組成物１とした。
【００７５】
尚、架橋剤には、２，５−ジメチル−２，５−ジ（ｔ−ブチルパーオキシ）ヘキサンを使用し、架橋助剤には、トリアリルイソシアヌレートを使用し、シランカップリング剤には、γ−メタクリロキシプロピルトリメトキシシランを使用した。
【００７６】
このシート状の架橋剤を含むエチレン−酢酸ビニル共重合体組成物を１００ｍｍ×２００ｍｍにカットし、１００ｍｍ×２００ｍｍのシートとした。
【００７７】
この１００ｍｍ×２００ｍｍのシートを、実施例１から４、および、比較例２、３の梱包材３（２００ｍｍ×３００ｍｍ）で、図２のように、それぞれ梱包した。
【００７８】
すなわち、枚葉状の架橋剤を含むエチレン−酢酸ビニル共重合体組成物１の１００ｍｍ×２００ｍｍのシートを、方形のサイズが３００ｍｍ×４００ｍｍの梱包材３の上に置き、次に、梱包材３の上辺と下辺の対向する２辺を、それぞれ、エチレン−酢酸ビニル共重合体組成物１が包まれるように折り重ね、上側に重ねられた端辺を粘着テープ５で止める。
【００７９】
更に、梱包材３の別の対向する２辺である左右の辺を、それぞれ、エチレン−酢酸ビニル共重合体組成物が包まれるように折り重ね、それぞれの端辺を粘着テープ５で止め、梱包する。
【００８０】
＜酸素透過度の測定＞
実施例１から４、および、比較例２、３の梱包材について、モダンコントロール社製の酸素透過度計ＯＸ−ＴＲＡＮ２／２１（ＭＯＣＯＮ社製）により、３０℃−７０％ＲＨ雰囲気下での酸素透過度（ｍｌ／ｍ２／ｄａｙ／ＭＰａ）を測定した。その結果を表１にまと
めた。
【００８１】
＜架橋率の測定＞
実施例１から４、比較例２、３の梱包材で梱包した架橋剤を含むエチレン−酢酸ビニル共重合体組成物１、及び、梱包材３を使用しない比較例１の架橋剤を含むエチレン−酢酸ビニル共重合体組成物１を、４０℃２０％ＲＨの恒温恒湿室で保存し、１週間後、２週間後、３週間後、４週間後、及び、保存前の架橋剤を含むエチレン−酢酸ビニル共重合体組成物１のシートを２枚のテフロン（登録商標）シートの間に挟み込み、真空ラミネーターを用いて、１５０℃で１６分間ラミネート処理を行い、架橋剤を含むエチレン−酢酸ビニル共重合体組成物１のシートを架橋させた。
【００８２】
架橋させたエチレン−酢酸ビニル共重合体組成物のシートを２０ｍｍ×５ｍｍの短冊状にカットして、電子天秤で１．０ｇを量り取り、小数点以下３桁まで測定して初期重量とした。量り取った架橋させたエチレン−酢酸ビニル共重合体組成物をガラス容器に投入し、キシレン１００ｍｌを添加して、１１０℃のオーブンに１２時間放置した。
【００８３】
１２時間放置後、取り出して濾過し、濾過した残渣を回収して、１１０℃のオーブンで１２時間乾燥させた。乾燥後の残渣の重量を電子天秤で量った。残渣の重量を初期重量で割って、１００倍して架橋率（％）とした。その結果を表１にまとめた。
【００８４】
【表１】
2012148790.tif 000003
【００８５】
以下に、実施例と比較例との比較結果について説明する。
【００８６】
＜比較結果＞
比較例１の梱包材を用いなかったエチレン−酢酸ビニル共重合体組成物１は、保存１週間で架橋率が０．０％となり、架橋反応がまったく起こらなかった。また、酸素透過度が４０００ｍｌ／ｍ２／ｄａｙ／ＭＰａの比較例２、及び、酸素透過度が２５００ｍｌ／ｍ２／ｄａｙ／ＭＰａの比較例３の梱包材で梱包したエチレン−酢酸ビニル共重合体組成物１は、２週間後で架橋率の著しい低下が見られ、３週間後には架橋率が０．０％となり、架橋反応がまったく起こらなかった。
【００８７】
一方、酸素透過度が１０ｍｌ／ｍ２／ｄａｙ／ＭＰａの実施例１、酸素透過度が５ｍｌ／ｍ２／ｄａｙ／ＭＰａの実施例２、酸素透過度が２５ｍｌ／ｍ２／ｄａｙ／ＭＰａの実施例３、及び、酸素透過度が１ｍｌ／ｍ２／ｄａｙ／ＭＰａ未満の実施例４では、４０℃２０％ＲＨで、４週間保存した後でも、架橋率がほとんど変わらなかった。
【００８８】
以上の結果から、架橋剤を含むエチレン−酢酸ビニル共重合体組成物１を酸素透過度が３０ｍｌ／ｍ２／ｄａｙ／ＭＰａ以下の梱包材で梱包することによって、架橋剤の気散が抑えられ、架橋剤を含むエチレン−酢酸ビニル共重合体１の架橋性能の低下を抑えることができる。
【００８９】
また、このように架橋剤を含むエチレン−酢酸ビニル共重合体組成物１を梱包した梱包体は、梱包された架橋剤を含むエチレン−酢酸ビニル共重合体組成物１の架橋性能の低下を抑えることができる。
【００９０】
尚、実施例２と実施例３の梱包材は透明であるので、梱包状態で梱包された架橋剤を含むエチレン−酢酸ビニル共重合体組成物を視認できる、内容物が確認できる。また、ラベルを梱包材の内側に入れて梱包しても、ラベルに記載された表示も視認することが可能である。
【００９１】
＜湿度による架橋性能の低下への影響＞
ここで、梱包材３で梱包することは、架橋剤を含むエチレン−酢酸ビニル共重合体組成物１の架橋性能が水蒸気の透過による影響を受けている可能性があるので、架橋剤を含むエチレン−酢酸ビニル共重合体組成物１の架橋性能が湿度により影響されるか否かを確認する。
【００９２】
実施例で使用したものと同じシート状の架橋剤を含むエチレン−酢酸ビニル共重合体組成物１を梱包しないで、４０℃２０％ＲＨの恒温恒湿室と、４０℃９０％ＲＨの恒温恒湿室で保存して、初期と、１日後、２日後、４日後、５日後、６日後、７日後に、架橋率測定して、湿度の影響を調べた。その結果を表２にまとめた。
【００９３】
【表２】
2012148790.tif 000004
【００９４】
＜確認結果＞
４０℃２０％ＲＨの恒温恒湿室で保存した架橋剤を含むエチレン−酢酸ビニル共重合体組成物１と、４０℃９０％ＲＨの恒温恒湿室で保存した架橋剤を含むエチレン−酢酸ビニル共重合体組成物１で、架橋率は大差がなく、湿度の影響はないか、あっても少ない物と判断される。
【００９５】
したがって、比較結果で述べたように、架橋剤を含むエチレン−酢酸ビニル共重合体組成物１を酸素透過度が３０ｍｌ／ｍ２／ｄａｙ／ＭＰａ以下の梱包材で梱包することによって、架橋剤を含むエチレン−酢酸ビニル共重合体１の架橋性能の低下を抑えることができる。
【符号の説明】
【００９６】
１・・・架橋剤を含むエチレン−酢酸ビニル共重合体組成物
２・・・巻芯
３・・・梱包材
３１・・・ヒダ状部
４・・・固定具
４１・・・挿入部
４２・・・鍔部
５・・・粘着テープ
６・・・シール部
【図１】
2012148790.tif 000005
【図２】
2012148790.tif 000006
【図３】
2012148790.tif 000007